(57)【特許請求の範囲】
【請求項１】
共重合体の中和物を含む繊維用糊剤の製造方法であって、
（メタ）アクリル酸、（メタ）アクリル酸エステル系単量体およびスチレン系単量体を含有する重合性成分を乳化重合により共重合させる共重合工程と、該共重合工程で得られた共重合体を中和する中和工程とを含み、
前記重合性成分に占める前記スチレン系単量体の重量割合が５〜４０重量％であり、前記（メタ）アクリル酸の重量割合が１６〜３０重量％であり、
前記共重合体の中和物の重量平均分子量が１０，０００〜２００，０００である、
繊維用糊剤の製造方法。
【請求項２】
前記共重合工程が、水を主体とする媒体および乳化剤の存在下、前記重合性成分を乳化分散させ、該重合性成分を共重合させる工程である、請求項１に記載の繊維用糊剤の製造方法。
【請求項３】
さらにワックスを添加する工程を含む、請求項１または２に記載の繊維用糊剤の製造方法。
【請求項４】
請求項１〜３のいずれかに記載の製造方法によって得られた繊維用糊剤であって、該繊維用糊剤に含まれる固形分の重量濃度を１％に調整した水溶液のｐＨが７〜１０の範囲にある、繊維用糊剤。
【請求項５】
請求項１〜３のいずれかに記載の製造方法によって得られた繊維用糊剤を糸条にサイジングしてなる、糊付糸。
【請求項６】
請求項５に記載の糊付糸からなる経糸と、緯糸とを製織機を用いて製織する工程を含む、織物の製造方法。
【発明の詳細な説明】
【技術分野】
【０００１】
本発明は繊維用糊剤の製造方法およびその応用に関する。さらに詳しくは、本発明は、製織の際に特に好ましく使用される経糸用糊剤の製造方法およびその応用に関する。
【背景技術】
【０００２】
繊維の製織に使用される糊剤には、接着性、耐水性、耐摩耗性、精練性等の種々の性能が要求されている。特に、製織後の精練染色工程における精練性の向上が重要になっている。また、フィラメント糸を用いて製織する場合、その生産能率の向上をはかるために、織機を用いて製織が行われている（例えば特許文献１）。
【０００３】
製織では、一般的には、経糸に耐水性のアクリル系糊剤を付着させ、緯糸は原糸を糊剤処理なしでそのまま用いる。しかしながら、織機を用いた場合、脱落した糊剤が筬につまり、織物に経筋が発生するトラブルが起こりやすい。また、製織後の精練染色工程における精練性も満足できるものではなく、精練性について一層の向上が要求されている。
また、原糸の高機能化や、それに伴う原糸断面形状の変化、原糸油剤の多様化により、一般的に用いられているアクリル系糊剤では接着性が乏しく、トラブルが生じることから改善が望まれている。
【先行技術文献】
【特許文献】
【０００４】
【特許文献１】特開２０００−４５１４５号公報
【発明の概要】
【発明が解決しようとする課題】
【０００５】
本発明の目的は、製織後の後加工工程において精練性に優れ、経糸切れを抑制するほどの接着性を付与でき、落糊の発生を抑制することができる繊維用糊剤の製造方法と、この製造方法で得られた繊維用糊剤をサイジングして得られる糊付糸と、この繊維用糊剤を用いて行われる織物の製造方法とを提供することである。
【課題を解決するための手段】
【０００６】
本発明者らは鋭意研究を重ねた結果、特定の製造方法によって得られた繊維用糊剤であれば、上記課題を解決できることを見出し、本発明に到達した。詳細には、共重合体の中和物を含有する繊維用糊剤の製造方法であって、スチレン系単量体を含有する特定の重合性成分を乳化重合により共重合させた場合に、経糸切れを抑制するほどの接着性を付与でき、落糊の発生を抑制できること、さらには、同重合性成分を溶液重合により共重合させた場合と比べ、製織後の後加工工程において精練性が格段に優れていることを見出した。
【０００７】
すなわち、本発明は、共重合体の中和物を含む繊維用糊剤の製造方法であって、（メタ）アクリル酸、（メタ）アクリル酸エステル系単量体およびスチレン系単量体を含有する重合性成分を乳化重合により共重合させる共重合工程と、該共重合工程で得られた共重合体を中和する中和工程とを含む、繊維用糊剤の製造方法である。
【０００８】
前記重合性成分に占める前記スチレン系単量体の重量割合は５〜４０重量％であることが好ましく、前記（メタ）アクリル酸の重量割合は１６〜３０重量％であることが好ましい。
【０００９】
前記共重合体の中和物の重量平均分子量は１０，０００〜２００，０００であることが好ましい。
【００１０】
前記共重合工程は、水を主体とする媒体および乳化剤の存在下、前記重合性成分を乳化分散させ、該重合性成分を共重合させる工程であることが好ましい。
【００１１】
本発明の繊維用糊剤の製造方法は、さらにワックスを添加する工程を含むことが好ましい。
【００１２】
本発明の繊維用糊剤は、上記の製造方法によって得られた繊維用糊剤であって、該繊維用糊剤に含まれる固形分の重量濃度を１％に調整した水溶液のｐＨが７〜１０の範囲にあるものである。
【００１３】
また、本発明の糊付糸は、上記の製造方法によって得られた繊維用糊剤を糸条にサイジングしてなるものである。
【００１４】
本発明の織物の製造方法は、上記の糊付糸からなる経糸と、緯糸とを製織機を用いて製織する工程を含むものである。本発明の織物の製造方法は、前記製織機がウォータージェットルームであるときに好適である。
【発明の効果】
【００１５】
本発明の製造方法で得られた繊維用糊剤を用いた場合、製織後の後加工工程において精練性に優れる。また、製織時の経糸切れを抑制するほどの接着性を付与でき、落糊の発生を抑制することができる。
本発明の糊付糸を用いた場合は、製織後の後加工工程において精練性に優れる。また、製織時の経糸切れが抑制され、製織時の落糊の発生が抑制される。
本発明の織物の製造方法では、後加工工程において精練性に優れる織物が得られる。また、製織時の経糸切れが抑制され、製織時の落糊の発生が抑制される。
【発明を実施するための形態】
【００１６】
［繊維用糊剤の製造方法］
本発明は、共重合体の中和物（以下では、糊成分Ａということもある。）を含む繊維用糊剤の製造方法である。糊成分Ａは、繊維用糊剤を繊維に適用した際に接着性および抱合性を付与する成分、いわゆる糊成分として作用する。
このような糊成分Ａと水とを含む液を、以下では糊成分液ということとする。糊成分液は一般には粘度が高い。ｐＨメーターを用いて、糊成分液のｐＨをそのまま測定する場合、測定後のｐＨメーター洗浄等に支障があることがあるので、糊成分液に含まれる固形分の重量濃度を１％に調整した水溶液のｐＨを２０℃で測定した値を、糊成分液のｐＨと定義することにする。同様に、繊維用糊剤のｐＨは、繊維用糊剤に含まれる固形分の重量濃度を１％に調整した水溶液のｐＨを２０℃で測定した値を意味することにする。重量濃度を１％に調整する方法については、特に限定はないが、糊成分液や繊維用糊剤に対して、蒸留水やイオン交換水を添加したりする方法や、加熱および／または乾燥を行って、水や親水性溶剤等の揮発性成分を除いたりする方法等が挙げられる。
【００１７】
ここで、固形分とは、糊成分液や繊維用糊剤から水や親水性溶剤等の揮発性成分を除いた不揮発性の成分を意味することとする。固形分の重量は、実施例に示すとおり、糊成分液や繊維用糊剤を加熱および／または乾燥した後に残る成分の重量である。以下の説明において、糊成分の重量は、糊成分の製造後に得られる反応混合物の固形分の重量を意味する。
糊成分液や繊維用糊剤の粘度についても、上記で詳しく説明したｐＨと同様に、糊成分液や繊維用糊剤のそれぞれに含まれる固形分の重量濃度を２５％に調整した水溶液の粘度を２０℃で測定した値を意味することにする。重量濃度を２５％に調整する方法も上記と同様である。
【００１８】
以下、本発明の共重合体の中和物（糊成分Ａ）を含む繊維用糊剤の製造方法について、詳しく説明する。
共重合体は、（メタ）アクリル酸、（メタ）アクリル酸エステル系単量体およびスチレン系単量体を含有する重合性成分を含有し、必要に応じてその他の単量体を含有することがある重合性成分（以下では、この重合性成分を重合性成分ａということがある。）を乳化重合により共重合させる共重合工程によって製造される。さらに、共重合工程で得られた共重合体を中和する中和工程を経て、糊成分Ａを製造できる。通常、中和工程では、水の存在下、アルカリ性物質を添加して共重合体をその中和物に変換するので、得られた糊成分Ａは水と共存しており、糊成分Ａと水を含む混合物は繊維用糊剤となる。
【００１９】
共重合工程で用いる重合性成分ａは、（メタ）アクリル酸、（メタ）アクリル酸エステル系単量体およびスチレン系単量体を含有する重合性成分を含有し、その他の単量体を含有していてもよい。本願において、（メタ）アクリルとは、アクリルおよび／またはメタクリルを意味するものとする。したがって、（メタ）アクリル酸とは、アクリル酸および／またはメタクリル酸を意味し、（メタ）アクリル酸エステル系単量体とは、アクリル酸エステル系単量体および／またはメタクリル酸エステル系単量体を意味する。
【００２０】
（メタ）アクリル酸は、繊維用糊剤として要求される基本物性である水溶性、接着性および抱合性を付与し、製織後の後加工工程において精練性を高める成分である。
（メタ）アクリル酸中に占めるメタクリル酸の重量割合は、好ましくは２０〜１００重量％、さらに好ましくは５０〜１００重量％、特に好ましくは７０〜１００重量％である。メタクリル酸の重量割合が少なすぎる場合、重合性成分a中に含まれることがある他の疎水性モノマーとの相溶性が低下し、均一な重合物を得ることが難しくなる。
【００２１】
（メタ）アクリル酸エステル系単量体は、繊維用糊剤として要求される接着性および抱合性を付与する成分である。本発明でいう（メタ）アクリル酸エステル系単量体とは、（メタ）アクリル酸におけるカルボキシル基の水素原子が炭化水素基に置換された構造を有するものである。
【００２２】
該炭化水素基としては、脂肪族炭化水素基、芳香族炭化水素基、脂環族炭化水素基であってもよいが、共重合のしやすさの点から、脂肪族炭化水素基が好ましい。脂肪族炭化水素基は、飽和であっても不飽和であってもよいが、共重合のしやすさの点から、飽和脂肪族炭化水素基であるアルキル基が好ましい。つまり、（メタ）アクリル酸アルキルエステル系単量体が好ましい。アルキル基の炭素数は、共重合のしやすさの点から、好ましくは１〜３０、さらに好ましくは１〜２６、特に好ましくは１〜２２である。
【００２３】
（メタ）アクリル酸エステル系単量体としては、たとえば、アクリル酸メチル、アクリル酸エチル、アクリル酸プロピル、アクリル酸ブチル、アクリル酸ペンチル、アクリル酸ヘキシル、アクリル酸ヘプチル、アクリル酸オクチル、アクリル酸ノニル、アクリル酸デシル、アクリル酸２−エチルヘキシル、アクリル酸ｓｅｃ−ブチル、アクリル酸ｔｅｒｔ−ブチル、アクリル酸ウンデシル、アクリル酸ドデシル、アクリル酸トリデシル、アクリル酸テトラデシル、アクリル酸ペンタデシル、アクリル酸ヘキサデシル、アクリル酸ヘプタデシル、アクリル酸オクタデシル、アクリル酸ノナデシル、アクリル酸アラキジル、アクリル酸ベヘニル、アクリル酸リグノセレニル、アクリル酸セロチニル、アクリル酸メリシニル、アクリル酸パルミトレイニル、アクリル酸オレイル、アクリル酸リノリル、アクリル酸リノレニル、アクリル酸フェニル、アクリル酸イソボルニル、アクリル酸シクロヘキシル等のアクリル酸エステル系単量体；メタクリル酸メチル、メタクリル酸エチル、メタクリル酸プロピル、メタクリル酸ブチル、メタクリル酸ペンチル、メタクリル酸ヘキシル、メタクリル酸ヘプチル、メタクリル酸オクチル、メタクリル酸ノニル、メタクリル酸デシル、メタクリル酸２−エチルヘキシル、メタクリル酸ｓｅｃ−ブチル、メタクリル酸ｔｅｒｔ−ブチル、メタクリル酸ウンデシル、メタクリル酸ドデシル、メタクリル酸トリデシル、メタクリル酸テトラデシル、メタクリル酸ペンタデシル、メタクリル酸ヘキサデシル、メタクリル酸ヘプタデシル、メタクリル酸オクタデシル、メタクリル酸ノナデシル、メタクリル酸アラキジル、メタクリル酸ベヘニル、メタクリル酸リグノセレニル、メタクリル酸セロチニル、メタクリル酸メリシニル、メタクリル酸パルミトレイニル、メタクリル酸オレイル、メタクリル酸リノリル、メタクリル酸リノレニル、メタクリル酸フェニル、メタクリル酸イソボルニル、メタクリル酸シクロヘキシル等のメタクリル酸エステル系単量体が挙げられる。
【００２４】
スチレン系単量体は、繊維用糊剤として、接着性および抱合性を付与し、落糊の発生を抑制する成分である。特に、芳香族骨格を有するポリエステルから構成されるフィラメント糸の場合に、より効果を発揮する。スチレン系単量体としては、たとえば、スチレン、ビニルトルエン、α−メチルスチレン、ｐ−エチルスチレン、２，４−ジメチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、α−メチルスチレン、ジメチルスチレン、ｎ−メトキシスチレン、ｐ−フェニルスチレン、ｐ−クロルスチレン、３，４−ジクロルスチレン等が挙げられる。これらのスチレン系単量体は、１種または２種以上を併用してもよい。これらのうちでも、スチレン、ビニルトルエン、α−メチルスチレン、ｐ−エチルスチレン、２，４−ジメチルスチレンは、接着性が高いため好ましい。
【００２５】
その他の単量体は、重合性成分aにおいて必須ではないが、繊維用糊剤に一層の接着性および抱合性を付与したり、繊維用糊剤が乾燥して形成される皮膜の硬度を調整したりする目的で用いられることがある。
その他の単量体としては、たとえば、アクリロニトリル、メタクリロニトリル、α−クロルアクリロニトリル、α−エトキシアクリロニトリル、フマロニトリル等のニトリル系単量体；アクリルアマイド、メタクリルアマイド、ダイアセトンアクリルアマイド、アクリルアマイド−ｔ−ブチルスルホン酸等のアクリルアマイド系単量体；アクリル酸２−ヒドロキシエチル、アクリル酸２−ヒドロキシプロピル、アクリル酸３−ヒドロキシプロピル、アクリル酸２−ヒドロキシブチル、アクリル酸３−ヒドロキシブチル、アクリル酸４−ヒドロキシブチル、アクリル酸２−ヒドロキシペンチル、アクリル酸３−ヒドロキシペンチル、アクリル酸４−ヒドロキシペンチル、アクリル酸５−ヒドロキシペンチル、アクリル酸２，３−ジヒドロキシプロピル、アクリル酸２，３−ジヒドロキシブチル、アクリル酸２，４−ジヒドロキシブチル、アクリル酸ポリエチレングリコール、アクリル酸ポリプロピレングリコール、アクリル酸ポリブチレングリコール等のアクリル酸ヒドロキシアルキル系単量体；メタクリル酸２−ヒドロキシエチル、メタクリル酸２−ヒドロキシプロピル、メタクリル酸３−ヒドロキシプロピル、メタクリル酸２−ヒドロキシブチル、メタクリル酸３−ヒドロキシブチル、メタクリル酸４−ヒドロキシブチル、メタクリル酸２−ヒドロキシペンチル、メタクリル酸３−ヒドロキシペンチル、メタクリル酸４−ヒドロキシペンチル、メタクリル酸５−ヒドロキシペンチル、メタクリル酸２，３−ジヒドロキシプロピル、メタクリル酸２，３−ジヒドロキシブチル、メタクリル酸２，４−ジヒドロキシブチル、メタクリル酸ポリエチレングリコール、メタクリル酸ポリプロピレングリコール、メタクリル酸ポリブチレングリコール等のメタクリル酸ヒドロキシアルキル系単量体；塩化ビニル、臭化ビニル、弗化ビニル等のハロゲン化ビニル系単量体；酢酸ビニル、プロピオン酸ビニル、酪酸ビニル等のビニルエステル系単量体等が挙げられる。
これらのその他の単量体は、１種または２種以上を併用してもよい。
【００２６】
重合性成分aにおいて、必須成分である（メタ）アクリル酸、（メタ）アクリル酸エステル系単量体、スチレン系単量体を含有する重合性成分や、必要に応じて含まれるその他の単量体の重量割合については、特に限定はないが、本発明の効果をより発揮させる点から、以下の割合が好ましい。
【００２７】
経糸切れを抑制するほどの接着性をより付与し、落糊の発生をより抑制する点から、重合性成分aに占めるスチレン系単量体の重量割合は、好ましくは５〜４０重量％、さらに好ましくは１０〜３５重量％、特に好ましくは１５〜３０重量％である。スチレン系単量体が５重量％未満であると、芳香族骨格を有するポリエステルに対する糊成分Ａの接着性が乏しく、経糸切れの発生の原因となることがある。一方、スチレン系単量体が４０重量％超であると、糊成分Ａの造膜性が乏しく、落糊を増幅させることがある。
【００２８】
さらに、スチレン系単量体の重量割合が上記となる場合において、重合性成分ａに占める（メタ）アクリル酸の重量割合は、好ましくは１６〜３０重量％、さらに好ましくは１８〜２８重量％、特に好ましくは２０〜２５重量％である。（メタ）アクリル酸が１６重量％未満であると、糊成分Ａの水溶性が低く、後の中和工程で中和しても水溶液とならないことがある。一方、（メタ）アクリル酸が３０重量％超であると、中和物の粘度が上昇し、取り扱いが困難になる傾向が見られる。
【００２９】
重合性成分aに占める（メタ）アクリル酸エステル系単量体の重量割合は、好ましくは１０〜９４重量％、さらに好ましくは２２〜８５重量％、特に好ましくは４０〜８０重量％である。（メタ）アクリル酸エステル系単量体が２０重量％未満であると、接着性が劣る傾向が見られる。一方、（メタ）アクリル酸エステル系単量体が９４重量％超であると、接着性が過度に強くなり、製織機上で開口不良等の粘着問題を起こす可能性がある。
【００３０】
重合性成分aに占める（メタ）アクリル酸エステル系単量体の重量割合は、１００重量％から、（メタ）アクリル酸、スチレン系単量体の重量割合の和を差し引いた残りであり、その他の単量体を含む場合は、さらにこの重量割合を引いた残りである。
【００３１】
重合性成分aに占める（メタ）アクリル酸、（メタ）アクリル酸エステル系単量体およびスチレン系単量体の合計の重量割合は、好ましくは９０重量％以上、更に好ましくは９２重量％以上、特に好ましくは９４重量％以上である。必須単量体の重合割合が９０重量％未満の場合、精練性が不良となり、更に接着性不足となることがある。
【００３２】
共重合工程は、重合性成分ａを乳化重合により共重合させる工程である。このように、乳化重合により重合性成分ａを共重合させ、後述する中和工程を経て得られた共重合体の中和物を含む繊維用糊剤であれば、製織後の後加工工程において、溶液重合により共重合させた場合と比べ、精練性が格段に優れる。特に、重合性成分ａに占めるスチレン系単量体と（メタ）アクリル酸の重量割合が前述の場合のときに、その効果をより発揮する。その理由は定かではないが、次のように考えられる。重合性成分aを溶液重合法にて共重合を行った場合、スチレン系単量体の重合速度が（メタ）アクリル酸、（メタ）アクリル酸エステル系単量体と大きく異なることから、スチレン系単量体の多い不均一な共重合体を形成することとなる。その結果、糊成分の外観が白濁したり、精練不良問題を起こしたりする可能性がある。一方、乳化重合法による共重合では、ミセル内におけるモノマー量をコントロールすることができるため、スチレン系単量体の単独重合を抑制することができる。特に、重合性成分ａに占めるスチレン系単量体と（メタ）アクリル酸の重量割合が前述の場合のときに、この効果がより発揮される。
【００３３】
共重合工程では、重合性成分a以外にも、水や溶剤等の媒体、乳化剤、重合開始剤、連鎖移動剤、反応性界面活性剤等を用いるが、重合方法は乳化重合で行われれば、特に限定していない。ここで、乳化重合とは、ラジカル重合の一つで、水や溶剤等の媒体と、媒体に難溶な重合性成分（モノマー）を混合して、媒体中で重合性成分を乳化分散させ、重合開始剤を用いて行う重合法である。このような乳化重合によって、共重合体が水等の媒体中に分散した、いわゆるエマルジョンが得られる。通常は、水を媒体とし水に難溶なモノマーを重合する方法が一般的であり、得られたエマルジョンは、Ｏ／Ｗ型エマルジョンやＷ／Ｗ型エマルジョンと呼ぶこともある。その他にも、溶剤を媒体とし、溶剤に難溶なモノマーを重合する方法（Ｗ／Ｏ型エマルジョン、Ｏ／Ｏ型エマルジョン）などがある。すなわち、本発明では、いずれのエマルジョンを得られる重合方法でもかまわない。また、乳化重合に類似した重合方法として、ミニエマルジョン重合、マイクロエマルジョン重合、ソープフリー乳化重合、懸濁重合などの方法が知られているが、これらの方法も本発明でいう乳化重合に含まれる。
【００３４】
本発明で用いる媒体は、重合性成分ａが不溶又は難溶となるものであればよい。媒体としては、水や後述の溶剤を挙げることができるが、溶剤の除去等の作業性の点から、水を主体とするものが好ましい。媒体に占める水の重量割合は、好ましくは６０重量％以上、より好ましくは７５重量％以上、さらに好ましくは９０重量％以上である。６０重量％未満の場合、共重合体の重量平均分子量が低くなることがある。
【００３５】
媒体としての溶剤は、重合温度の制御や、得られる共重合体の分子量を抑制する目的で用いられることがある。溶剤としては、メタノール、エタノール、ｎ−プロパノール、ｉ−プロパノール、ブタノール、ペンタノール、エチレングリコール、グリセリン等のアルコール類等を挙げることができる。溶剤の重量割合については特に限定はない。
【００３６】
乳化剤としては、媒体中で重合成分ａを乳化分散させることができれば、特に限定はないが、陰イオン性界面活性剤または非イオン性界面活性剤を挙げることができ、それらを単独または併用することができる。また、必要に応じて、両性界面活性剤、陽イオン性界面活性剤を用いることもできる。
【００３７】
陰イオン性界面活性剤としては、例えば、アルキル硫酸塩、アルキルアリール硫酸塩、ポリオキシアルキレンアルキルエーテル硫酸塩、ポリオキシアルキレンアルキルアリールエーテル硫酸塩（ポリオキシアルキレントリスチリルフェニルエーテル硫酸塩、ポリオキシアルキレンジスチリルフェニルエーテル硫酸塩、ポリオキシアルキレンスチリルフェニルエーテル硫酸塩、ポリオキシアルキレンノニルフェニルエーテル硫酸塩等）、ポリオキシアルキレンアルキル多価アルコールエーテル硫酸塩、アルキルスルホン酸塩、アルキルアリールスルホン酸塩（ドデシルベンゼンスルホン酸塩、キシレンスルホン酸塩、トルエンスルホン酸塩、クメンスルホン酸塩等）、アルキルアリールジスルホン酸塩（アルキルジフェニルジスルホン酸塩等）、アルキルスルホコハク酸塩、アルキルリン酸塩、アルキルアリールリン酸塩、ポリオキシアルキレンアルキルエーテルリン酸塩、ポリオキシアルキレンアルキルアリールエーテルリン酸塩、ポリオキシアルキレンアルキル多価アルコールエーテルリン酸塩、芳香族スルホン酸ホルマリン縮合物塩（ナフタレンスルホン酸塩ホルマリン縮合物塩等）、ポリオキシアルキレンアルキルエーテルカルボン酸塩、ポリカルボン酸塩、ロート油、リグニンスルホン酸塩等が挙げられる。上記陰イオン界面活性剤が塩の場合、アルカリ金属塩、アルカリ土類金属塩、アンモニウム塩、有機アミン塩等を挙げられる。これらの陰イオン界面活性剤は１種または２種以上を併用してもよい。これらの中でも、アルキルベンゼンスルホン酸塩、アルキル硫酸塩、ポリオキシエチレンアルキル（またはアルキルフェニル）エーテルの硫酸塩などが好ましい。
【００３８】
非イオン性界面活性剤としては、例えば、ポリオキシアルキレンアルキルエーテル、ポリオキシアルキレンアルキルアリールエーテル（ポリオキシアルキレントリスチリルフェニルエーテル、ポリオキシアルキレンジスチリルフェニルエーテル、ポリオキシアルキレンスチリルフェニルエーテル、ポリオキシアルキレンノニルフェニルエーテル等）、ポリオキシアルキレンアルキルアミン、ポリオキシアルキレンアルキルアミド、ポリオキシアルキレン脂肪酸エステル、ポリオキシアルキレンヒマシ油エーテル、ポリオキシアルキレン硬化ヒマシ油エーテル、ポリオキシアルキレン多価アルコールエーテル等が挙げられる。これらの非イオン界面活性剤は、１種または２種以上を併用してもよい。これらの中でも、ポリオキシエチレンノニルフェニルエーテル、ポリオキシエチレンオクチルフェニルエーテルなどが好ましい。
【００３９】
両性界面活性剤としては、例えば、アルキルアミノ脂肪酸塩、アルキルベタイン、アルキルアミンオキシド等が挙げられる。これらの中でも、ラウリルベタインが好ましい。
【００４０】
陽イオン乳化剤としては、例えば、アルキルトリメチルアンモニウム塩、ジアルキルジメチルアンモニウム塩等が挙げられる。
【００４１】
乳化剤の重量割合については特に限定はないが、重合性成分aに対して好ましくは０．１〜１０重量％、さらに好ましくは０．３〜５重量％、特に好ましくは０．５〜３重量％である。乳化剤の重量割合が０．１重量％未満であると、重合時の乳化不良により中和後の水への溶解が困難となることがある。一方、乳化剤の重量割合が１０重量％以上であると、皮膜の耐水性が劣り、ウォータージェットルーム用糊剤としては実用的でない。
【００４２】
重合開始剤としては、特に限定はしないが、媒体に溶解可能なものが好ましく、水溶性重合開始剤、油溶性重合開始剤等を挙げることができる。たとえば、水溶性重合開始剤としては、過硫酸アンモニウム、過硫酸カリウム、過硫酸ナトリウム等の過硫酸類；ｔ−ブチルハイドロパーオキサイド、ｔ−ブチルパーオキシマレイン酸、コハク酸パーオキサイド等のパーオキサイド類；２，２´−アゾビス−（２−アミジノプロパン二塩酸塩）等のアゾ化合物類等が挙げられる。油溶性重合開始剤としては、たとえば、ベンゾイルパーオキサイド、クメンハイドロパーオキサイド、ジイソプロピルパーオキシジカーボネート、クミルパーオキシネオデカノエート、クミルパーオキシオクトエート等のパーオキサイド類；アゾビスシクロヘキサンカルボニル、アゾビスイソブチルアミジン塩酸塩、アゾビスイソブチロニトリル等のアゾ化合物類等を挙げることができる。
【００４３】
重合開始剤の重量割合については特に限定はないが、好ましくは重合性成分aに対して０．１〜３重量％、さらに好ましくは０．３〜２．５重量％、特に好ましくは０．５〜２重量％である。重合開始剤の重量割合が０．１重量％未満であると、共重合体の分子量が上昇することで、高粘度化物が生成し、後加工工程における精練において、劣る傾向が見られるために好ましくない。一方、重合開始剤の重量割合が３重量％超であると、共重合体の分子量が低下し、繊維用糊剤の接着性および抱合性が劣る傾向が見られる。
【００４４】
重合開始方法として、酸化剤と還元剤を用い、レドックス的に分解させる方法を用いることもできる。酸化剤および還元剤としては、公知のレドックス触媒を用いることができる。たとえば、酸化剤としては、過硫酸カリウム、過硫酸ナトリウム、過硫酸アンモニウム、亜塩素酸ナトリウムが挙げられ、特に過硫酸アンモニウムが好ましい。一方、還元剤としては亜硫酸水素ナトリウム、亜硫酸水素アンモニウム、アルキルメルカプタン類などが挙げられ、特に亜硫酸水素ナトリウム、亜硫酸水素アンモニウムが好ましい。
【００４５】
酸化剤の重量割合については特に限定はないが、好ましくは重合性成分aに対して０．０５〜３重量％、さらに好ましくは０．１〜２．５重量％、特に好ましくは０．５〜２重量％である。酸化剤の重量割合が０．０５重量％未満であると、共重合体の分子量が上昇することで、高粘度化物が生成し、後加工工程における精練において、劣る傾向が見られるために好ましくない。一方、酸化剤の重量割合が３重量％超であると、共重合体の分子量が低下し、繊維用糊剤の接着性および抱合性が劣る傾向が見られる。
還元剤の重量割合については特に限定はないが、好ましくは重合性成分aに対して０．０５〜４重量％、さらに好ましくは０．１〜３重量％である。還元剤の重量割合が０．０５重量％未満であると、反応時間が長い、若しくは、反応が進行しないため好ましくない。一方、還元剤が４重量％超であると、皮膜の耐水性が低下するため好ましくない。
【００４６】
連鎖移動剤は、共重合体の分子量を抑制するために用いられることがある。連鎖移動剤としては、たとえば、ｎ−ドデシルメルカプタン、ｔ−ドデシルメルカプタン、ｎ−オクチルメルカプタン、シクロヘキシルメルカプタン、ラウリルメルカプタン等のアルキルメルカプタン類；チオグリコール酸オクチル、チオグリコール酸２−エチルヘキシル等のチオグリコール酸エステル類等が挙げられる。
【００４７】
連鎖移動剤を使用する場合の連鎖移動剤の重量割合は、好ましくは重合性成分aに対して２．０重量％以下であり、さらに好ましくは１．５重量％以下、特に好ましくは１．０重量％以下である。連鎖移動剤の重量割合が２．０重量％超であると、共重合体の分子量が低下し、繊維用糊剤の接着性および抱合性が劣る傾向が見られる。
【００４８】
反応性界面活性剤としては、たとえば、ポリオキシエチレン−プロペニルアルキルフェニルエーテル硫酸塩、ポリオキシエチレンアルキルプロピレンフェニルエーテル（第一工業製薬製アクアロンＲＮ―１０，ＲＮ―２０，ＲＮ―３０，ＲＮ―５０）、ポリオキシエチレンアルキルプロピレンフェニルエーテル硫酸エステルアンモニウム塩（第一工業製薬製アクアロンＨＳ−１０，ＨＳ−２０，ＢＣ−０５，ＢＣ−１０，ＢＣ−２０）、スルホコハク酸ジエステルアンモニウム塩（花王製ラテムルＳ−１８０Ａ）、アルキルアリルスルホコハク酸ナトリウム塩（三洋化成製エレミノールＪＳ−２）、α−［１−［（アリルオキシ）メチル］−ω−ポリオキシエチレン硫酸エステル塩（旭電化工業製アデカリアソープＳＥ−１０Ｎ）、ビス（ポリオキシエチレン多環フェニルエーテル）メタクリレート硫酸エステル塩（日本乳化剤製Ａｎｔｏｘ  ＭＳ−６０）等が挙げられる。これらの反応
性界面活性剤は、１種または２種以上を併用してもよい。
【００４９】
反応性界面活性剤を使用する場合の反応性界面活性剤の重量割合は、好ましくは重合性成分ａに対して１０重量％以下であり、さらに好ましくは８重量％以下、特に好ましくは５重量％以下である。
【００５０】
共重合工程は、溶剤の除去等の作業性の点から、水を主体とする媒体および乳化剤の存在下、重合性成分ａを乳化分散させ、該重合性成分を共重合させる工程であることが好ましい。さらには、水を主体とする媒体および乳化剤の存在下、重合性成分ａを乳化分散させ、水溶性の重合開始剤を用いて該重合性成分を共重合させる工程であることが好ましい。
【００５１】
乳化重合する際の重合温度や重合時間については、特に限定はなく、その系に適用した条件で行うことができる。共重合工程としては、例えば、以下の１）〜６）等の方法が挙げられる。
【００５２】
１）まず、重合性成分ａを撹拌混合し、混合物を調製しておく。これとは別に、イオン交換水、乳化剤、水溶性の重合開始剤、必要に応じて連鎖移動剤を混合撹拌して、所定温度に昇温させた系を調製し、その系に前述の混合物を所定時間かけて撹拌しながら添加し、添加終了後さらに所定時間撹拌し続け、共重合体を得ることができる。また、水溶性の重合開始剤を水溶液とし、所定時間滴下させることで重合することもできる。
【００５３】
２）イオン交換水、乳化剤、水溶性の重合開始剤、重合性成分a、必要に応じて連鎖移動剤を攪拌混合し、乳濁液を調製しておく。この乳濁液を所定温度に昇温し、所定時間攪拌を続けることで、共重合体を得ることができる。類似の重合法として水溶性の重合開始剤を水溶液とし、所定時間滴下させることで重合することもできる。
【００５４】
３）イオン交換水、乳化剤、酸化剤、還元剤、重合性成分a、必要に応じて連鎖移動剤を攪拌混合し、乳濁液を調製しておく。この乳濁液を所定温度に昇温し、所定時間攪拌を続けることで、共重合体を得ることができる。類似の重合法として酸化剤および／または還元剤を水溶液とし、所定時間滴下させることで重合することもできる。
【００５５】
４）イオン交換水、乳化剤、水溶性の重合開始剤、重合性成分aの一部、必要に応じて連鎖移動剤を攪拌混合し、乳濁液を調製しておく。この乳濁液を所定温度に昇温し、所定時間攪拌を続け、初期重合を行う。攪拌下、この系に残りの重合性成分aを所定時間滴下することで共重合体を得ることができる。類似の重合法として水溶性の重合開始剤を水溶液とし、所定時間滴下させることで重合することもできる。
【００５６】
５）イオン交換水、反応性界面活性剤、水溶性の重合開始剤、重合性成分a、必要に応じて連鎖移動剤を攪拌混合し、乳濁液を調製しておく。この乳濁液を所定温度に昇温し、所定時間攪拌を続けることで、共重合体を得ることができる。類似の重合法として重合性成分a、反応性界面活性剤、イオン交換水の一部を攪拌混合して乳濁液を調製し、水溶性の重合開始剤を溶解させたイオン交換水を所定温度に昇温させた系へ滴下させることで重合することもできる。
【００５７】
６）イオン交換水、反応性界面活性剤、油溶性の重合開始剤、重合性成分a、必要に応じて連鎖移動剤を攪拌混合し、乳濁液を調製しておく。この乳濁液を所定温度に昇温し、所定時間攪拌を続けることで、共重合体を得ることができる。類似の重合法として重合性成分a、油溶性の重合開始剤、反応性界面活性剤、イオン交換水の一部を攪拌混合し、乳濁液を調製し、所定温度に昇温させたイオン交換水へ滴下させることで重合することもできる。
【００５８】
また、上記のいずれの方法においても、重合性成分aの酸成分をアルカリ成分で中和し、共重合することもできる。
【００５９】
共重合工程で得られた共重合体の酸価は、好ましくは１００〜２３０、より好ましくは１２０〜２１０、さらに好ましくは１３０〜１９０である。酸価が１００未満の場合、糊成分Ａの水溶性が低く、後の中和工程で中和しても水溶液とならないことがある。一方、２３０超の場合、中和物の粘度が上昇し、取り扱いが困難になる傾向が見られる。なお、本発明でいう酸価とは、共重合体１グラム中に含まれている（メタ）アクリル酸由来のカルボキシル基を中和するのに要する水酸化カリウムのミリグラム数をいう。
【００６０】
次に、共重合工程で得られた共重合体を中和する中和工程を説明する。中和工程では、水の存在下、共重合体を含む分散体にアルカリ性物質を添加して、共重合体をその中和物に変換する。得られた糊成分Ａおよび水を含む組成物（糊成分液Ａ）は本発明の繊維用糊剤である。
アルカリ性物質としては、たとえば、水酸化ナトリウム、水酸化カリウム、水酸化バリウム等の金属水酸化物；アンモニア；トリメチルアミン、トリエチルアミン、トリイソプロピルアミン、トリブチルアミン、トリエタノールアミン、メチルジエタノールアミン、ジメチルエタノールアミン等の有機アミン類等が挙げられる。これらのアルカリ性物質は水に溶解させた水溶液として滴下することが好ましく、たとえば、濃度１０〜３０重量％のアルカリ性物質の水溶液を調製し、１０〜３０分間かけて共重合体を含む分散体に滴下するとよい。アルカリ性物質の滴下の終点は、たとえば、共重合体を含む分散体が透明感のある状態に変化することで判断できる。この場合、糊成分Ａは水に溶解した状態であり、糊成分液Ａ（繊維用糊剤）は、糊成分Ａが溶解した水溶液と言うことができる。
【００６１】
糊成分Ａの中和度は、好ましくは４０〜１００ｍｏｌ％、より好ましくは５０〜９０ｍｏｌ％、特に好ましくは６０〜８０ｍｏｌ％である。糊成分Ａの中和度が４０ｍｏｌ％より低いと、糊成分Ａの水溶性が低く水溶液とならないことがある。ここで、中和度とは、カルボキシル基含有単量体の酸量の合計量に対して中和反応を行ったアルカリ成分のｍｏｌ％のことをいう。
【００６２】
糊成分液ＡのｐＨは、好ましくは７〜１０、より好ましくは７．２〜９．５、さらに好ましくは７．５〜９．２、特に好ましくは７．８〜９．０である。糊成分液ＡのｐＨが７より低いと、糊成分Ａの水溶性が低く、中和しても水溶液とならないことがある。一方、糊成分液ＡのｐＨが１０よりと高いと、糊成分Ａの粘度が高くなり、扱いが難しくなり、好ましくない。
【００６３】
糊成分液Ａの粘度は、好ましくは６０〜１０００ｍＰａ・ｓ、さらに好ましくは８０〜８００ｍＰａ・ｓ、特に好ましくは１００〜６００ｍＰａ・ｓである。糊成分液Ａの粘度が６０ｍＰａ・ｓより低いと、サイジング時の糊成分Ａの付着量が少なくなり、接着性および抱合性が劣る傾向が見られる。一方、糊成分液Ａの粘度が１０００ｍＰａ・ｓより大きいと、取扱いが難しくなり好ましくない。
【００６４】
共重合体又はその中和物は、分子量の異なる同族体の集合体であり、その分子量は平均量として求められる。この平均分子量の定義は、数種類あり、例えば、数平均分子量、重量平均分子量、ｚ平均分子量および粘度平均分子量等が一般に使用されている。なお、本発明では、重量平均分子量を用いることとする。重量平均分子量は、開始剤の比率、連鎖移動剤の有無、溶剤等公知の手法で調整できる。重合性成分ａを共重合して得られる共重合体又はその中和物の重量平均分子量は、好ましくは１００００〜２０００００、さらに好ましくは２００００〜１５００００、特に好ましくは３００００〜１０００００である。該重量平均分子量が２０００００超の場合、精練不良となることがある。一方、該重量平均分子量が１００００未満の場合、接着性および抱合性が劣ることがある。
【００６５】
本発明の繊維用糊剤は、本発明の製造方法によって得られたものであり、（メタ）アクリル酸、（メタ）アクリル酸エステル系単量体およびスチレン系単量体を含有する重合性成分aを乳化重合により共重合して得られる共重合体の中和物（糊成分Ａ）と、水とを必須成分として含むものである。本発明の繊維用糊剤において、繊維用糊剤を繊維に適用した際に、糊成分Ａだけを含有する繊維用糊剤のみを意味するのではない。本発明の繊維用糊剤には、糊成分Ａおよび水とともに、糊成分Ａ以外の他の糊成分をさらに含有してもよい。
【００６６】
繊維用糊剤に含まれる固形分に占める糊成分Ａの重量割合については、好ましくは７０重量％以上、さらに好ましくは７０〜９８重量％、特に好ましくは７５〜９５重量％である。糊成分Ａの重量割合が繊維用糊剤に含まれる固形分の７０重量％未満であると、接着性が乏しく、経糸切れの発生の原因となる可能性がある。
【００６７】
糊成分Ａ以外の他の糊成分は、糊成分Ａではない成分であれば特に限定はないが、たとえば、デンプン、ポリエチレングリコール、ポリプロピレングリコール、ポリビニルアルコール、カルボキシメチルセルロース、合成糊（（メタ）アクリル酸系重合体、（メタ）アクリル酸エステル系重合体、（メタ）アクリル酸−（メタ）アクリル酸エステル系重合体、マレイン酸系重合体およびその塩等、水溶性ポリエステル、水溶性ウレタン等）が挙げられる。
【００６８】
本発明の繊維用糊剤は、糊成分以外にも、経糸に柔軟性および平滑性を付与し、製織時の開口不良等の粘着問題に対応するためのワックス、界面活性剤、糊付糸の剥離および摩擦帯電を防止するための帯電防止剤、糸条への繊維用糊剤の浸透を補助する目的の浸透剤、繊維用糊剤の起泡を抑えるための消泡剤、製織によって製造された生機の微生物汚染を防止するための抗菌剤等のその他の成分を含有していてもよい。その他の成分の中でも、ワックスを含有することが好ましい。
本発明の繊維用糊剤の製造方法において、その他の成分は、共重合工程や中和工程で添加されてもよく、共重合工程や中和工程とは別工程で添加されてもよい。本発明の繊維用糊剤の製造方法においては、共重合工程や中和工程とは別に、得られた糊成分Ａにワックスを添加する工程をさらに含むことが好ましい。
【００６９】
ワックスとしては、たとえば、パラフィンワックス、マイクロクリスタリンワックス等の石油系ワックス；多価アルコール脂肪酸エステル、ポリエチレンワックス、酸化ポリエチレン等の合成ワックス；木蝋、カルナバワックス、キャンデリラワックス、ミツロウ、ラノリン、ライスワックス、バナナワックス、サトウキビワックス等の動植物系ワックス；モンタンワックス、オゾケライト、セレシン等の鉱物系ワックス、ステアリン酸、硬化牛脂、硬化豚脂等が挙げられる。これらのワックスは、１種または２種以上を併用してもよい。ワックスは油溶性であるので、通常は、分散性を考慮して、非イオン界面活性剤やアニオン界面活性剤等の界面活性剤を用いて乳化した水系分散体として用いられる。
ワックスを添加する工程としては、例えば、ワックスの水系分散体を別途調製しておき、上述の中和工程で得られた糊成分にワックスの水系分散体を添加して、これらを混合撹拌する工程等が挙げられる。
【００７０】
繊維用糊剤に含まれる固形分に占めるワックスの重量割合については、特に限定はないが、好ましくは１〜３０重量％、さらに好ましくは２〜２０重量％、特に好ましくは３〜１７重量％となるように配合される。ワックスの重量割合が繊維用糊剤に含まれる固形分の１重量％未満であると、平滑性が劣る傾向が見られる。一方、重量割合が繊維用糊剤に含まれる固形分の３０重量％超であると、ワックスの剥離効果により接着性や抱合性が阻害される傾向がある。
【００７１】
製織時の抱合性等の物性を考慮すると、繊維用糊剤には、界面活性剤を含有しない方が一般には好ましい。しかし、繊維用糊剤に含まれるワックスの安定性や、後加工工程における精練性の点では、界面活性剤（好ましくは非イオン界面活性剤）を含むほうが好ましい。繊維用糊剤において、界面活性剤はワックスとともに、ワックスの水系分散体として配合してもよく、ワックスとは別に配合してもよいが、前者が後者よりも好ましい。このような事情から、繊維用糊剤が界面活性剤を含む場合、その量は、製織および後加工における物性バランスを考慮して決定される。界面活性剤の重量割合は、好ましくはワックスの５〜４５重量％、さらに好ましくは８〜４０重量％、特に好ましくは１０〜３５重量％である。
【００７２】
本発明の繊維用糊剤は水を必須とする。繊維用糊剤に含まれる固形分の重量濃度は、好ましくは繊維用糊剤全体の５〜１８％、さらに好ましくは６〜１５％、特に好ましくは７〜１３％である。固形分の重量濃度が５％未満では、サイジング時の繊維用糊剤の付着量が少なくなり、接着性および抱合性が劣る傾向が見られる。一方、固形分の重量濃度が１８％超では、サイジング時の繊維用糊剤の付着量が多くなり、製織機上で開口不良等の粘着問題を起こす可能性がある。
【００７３】
繊維用糊剤のｐＨは、好ましくは７〜１０、より好ましくは７．２〜９．５、さらに好ましくは７．５〜９．２、特に好ましくは７．８〜９．０である。繊維用糊剤のｐＨが７より低いと、糊成分Ａ等の糊成分の水溶性が低く、繊維用糊剤が水溶液とならないことがある。一方、繊維用糊剤のｐＨが１０よりと高いと、糊成分Ａ等の糊成分の粘度が全般に高くなり、扱いが難しくなる可能性がある。
【００７４】
繊維用糊剤の粘度は、好ましくは１０〜８００ｍＰａ・ｓ、さらに好ましくは２０〜６００ｍＰａ・ｓ、特に好ましくは３０〜４００ｍＰａ・ｓ、である。繊維用糊剤の粘度が１０ｍＰａ・ｓより低いと、サイジング時の繊維用糊剤の付着量が少なくなり、接着性および抱合性が劣る傾向が見られる。一方、繊維用糊剤の粘度が８００ｍＰａ・ｓより大きいと、サイジング時の繊維用糊剤の付着量が多くなり、製織機上で開口不良等の粘着問題を起こす可能性がある。
【００７５】
［糊付糸］
本発明の糊付糸は、上記で説明した繊維用糊剤を糸条にサイジングして得られる。
糸条は、フィラメント糸、紡績糸（スパン糸）のいずれでもよい。糸条を構成する糸種には特に限定はなく、綿；レーヨン；アセテート；麻；羊毛；アクリル；ポリエチレンテレフタレート、ポリトリメチレンテレフタレート、ポリテトラメチレンテレフタレート、ポリシクロヘキサンジメチレンテレフタレートおよびポリエチレン−２，６−ナフタレンジカルボキシレート等のポリエステル繊維；ポリ−ε−カプラミドおよびポリヘキサメチレンジアミンアジパミド等の脂肪族ポリアミド繊維（ナイロン繊維）；ポリメタフェニレンイソフタラミドおよびコポリパラフェニレン−３，４−オキシジフェニレンテレフタラミド等の芳香族ポリアミド繊維（アラミド繊維）等が挙げられる。特に糸条を構成する糸種が芳香族骨格を有するポリエステルから構成されるフィラメント糸であると、繊維用糊剤との接着性および抱合性が良いために好ましい。芳香族骨格を有するポリエステルから構成されるフィラメント糸とは、実質的にポリエチレンテレフタレートからなるものが好適であるが、他の芳香族骨格を有するポリエステルや芳香族骨格を有するポリアミドに対しても良好な接着性および抱合性を示す。糸条は、単独の糸種から構成されていてもよく、複数の糸種から構成された混繊糸、混紡糸やマルチフィラメント糸であってもよい。
【００７６】
糸条の太さに制限はないが、フィラメント糸では、好ましくは１０００デシテックス以下、さらに好ましくは４７０デシテックス以下、特に好ましくは１６７デシテックス以下である。紡績糸（スパン糸）では、好ましくは２０〜１００番手、さらに好ましく歯２０〜９０番手、特に好ましくは２０〜８０番手である。
【００７７】
サイジング方法については特に限定はないが、たとえば、ビームトゥービーム方式等を挙げることができる。ビームトゥービーム方式は、まず、クリールより糸条を引き出した整経ビームと、繊維用糊剤を入れた糊付ボックスとを準備する。次いで、糸条を整経ビームから引っ張り出し、糊付ボックス内を通過させて、糸条に繊維用糊剤を付着（糊付）させ、その後、ノンタッチホットエアー乾燥およびタッチシリンダー乾燥を施して得られた糊付糸を糊付ビームに巻く方式である（糊付け速度：５０〜３００ｍ／ｍｉｎ、ノンタッチホットエアー乾燥温度：８０〜１５０℃、タッチシリンダー乾燥温度：５０〜１３０℃）。
【００７８】
糊付糸における繊維用糊剤の付着量については、糸条の種類や太さ等によって相違するので特に限定はないが、一般的には、好ましくは２〜１８重量％、さらに好ましくは
３〜１５重量％、特に好ましくは４〜１３重量％である。繊維用糊剤の付着量の測定条件等は以下に詳述する。
【００７９】
糸条がポリエステルフィラメント糸の場合、糊付糸における繊維用糊剤の付着量は、好ましくは２〜１３重量％、さらに好ましくは４〜１１重量％、特に好ましくは５〜１０重量％である。付着量が２重量％未満では、接着性および抱合性が劣る傾向が見られる。一方、付着量が１３重量％超では、付着量が多すぎて製織機上で開口不良等の粘着問題を起こす可能性がある。
【００８０】
本発明の糊付糸を製織に使用する場合、経糸、緯糸のいずれにも使用することができるが、通常、経糸に使用すると好ましい。経糸は、上記に示すように、糸条に繊維用糊剤を付着、乾燥後の糊付糸を、糊付ビームに巻取ることによって得られる。
【００８１】
［織物の製造方法］
本発明の織物の製造方法は、上記糊付糸からなる経糸と、緯糸とを製織機を用いて製織する工程を含む方法である。
経糸は、上記糊付糸を糊付ビームに巻取ることによって得られる。また、緯糸は、糸条に処理を施してもよいが、通常は特段の処理をすることなく、原糸をそのまま用いるのが一般的である。
【００８２】
製織機としては、たとえば、レピアルームやエアージェットルームのドライ製織機；ウォータージェットルーム等が挙げられる。この中で製織機がウォータージェットルームであるときがより好ましい。
【００８３】
製織は、たとえば、上記で説明した糊付糸を一本ずつ綜絖と筬に引き通す経通し（ドローイング）を行って経糸を準備し、製織機にかける。次いで、経糸をたとえば互い違いに上下に運動させながら、緯糸として経糸間に挟み込むことによって、製織が行われ、織物が製造される。製織機がウォータージェット製織機であると、製織機の筬上に発生した落糊が、緯糸を飛ばす際に用いられるジェット水によって洗い流されるので、落糊を効果的に抑制できる。
【００８４】
製織する工程としては、たとえば、経糸として上記で説明した糊付糸を４，０００〜２０，０００本、緯糸としてポリエステルフィラメント糸（１１〜１６７デシテックス、５〜１４４フィラメント）を準備し、製織機としてウォータージェットルーム（津田駒工業（株）製ウォータージェットルーム等）やエアージェットルーム（津田駒工業（株）製エアージェットルーム等）を用いて、織機回転数５００〜８００ｒｐｍで５０ｍを一疋として、ポリエステルタフタを１００〜２００疋製織できる（織り幅：７０〜２００ｃｍ）。
【実施例】
【００８５】
以下の実施例および比較例で本発明を詳細に説明するが、本発明はこれに限定されるものではない。
まず、実施例および比較例に示す物性等の測定方法を以下に示す。
【００８６】
（１）固形分の重量濃度
一定量（通常１．０〜２．０ｇ）の試料（重量：Ｍ１）について、赤外線水分計装置（（株）Ｋｅｔｔ科学研究所、乾燥減量法、ＦＤ２３０）を用いて固形分の重量濃度を測定する。
固形分の重量濃度は、赤外線水分計装置を用いれば自動で計算されるが、その測定の原理は、上記Ｍ１と、試料を赤外線水分計装置で乾燥し恒量に達した重量（Ｍ２）とから、固形分の重量濃度を次式で計算するものである。Ｍ２は固形分の重量である。
固形分の重量濃度（％）＝（Ｍ２／Ｍ１）×１００
【００８７】
（２）ｐＨ
ガラス電極ｐＨ測定装置（（株）堀場製作所製、ｎａｖｉｈＦ−５１）を使用して、２０℃で測定する。
【００８８】
（３）粘度
Ｂ型回転粘度計（ＢＲＯＯＫ  ＦＩＥＬＤ社製）を使用して、ローターＮｏ．６２で３０回転にて、２０℃で測定する。
【００８９】
（４）重量平均分子量
ゲルパーミエイションクロマトグラフィー法（ＧＰＣ）で標準物質ポリスチレン（東ソー（株））による検量線を用いて測定した。
（測定条件）
使用機器：高速液体クロマトグラフィＨＬＣ−８０２０（東ソー（株））
カラム：ＴＳＫｇｅｌＧＭＨＸＬ×２（東ソー（株））
溶剤：ＴＨＦ（テトラヒドロフラン）(和光純薬工業(株)、液体高速クロマトグラフィ用）
測定温度：４０℃
流量：１．０ｍｌ／ｍｉｎ．
検出器：示差屈折計
注入量：２０μｌ
【００９０】
（５）糊成分の外観
２０℃雰囲気下、１００ｍｌビーカーに２５％の糊成分を８０ｇ加え、水平方向より目視により試料を観察した。
＜糊成分の外観の評価基準＞
○：透明
△：やや白濁
×：白濁
【００９１】
（６）繊維用糊剤の付着量
サイジング後の糊付糸（約２ｇ）をサンプルとし、１１０℃で３０分間乾燥後秤量（Ｗ１）し、１００倍量の精練浴（炭酸ソーダ：２ｇ／Ｌ，ＰＯＥ１０モル付加ノニルフェノールエーテル：２ｇ／Ｌ）中で、９０℃で３０分間浸漬させ、湯洗する。サンプルをさらに水洗後、１時間乾燥した後、サンプルを秤量（Ｗ２）し、次式より付着量を求めた。
付着量（％）＝［（Ｗ１−Ｗ２）／Ｗ２］×１００
【００９２】
（７−１）乾式抱合力（乾燥状態における接着性および抱合性の評価）
ＴＭ式抱合力試験機にて抱合力を測定する。２０本の糊付糸を引き揃え、下記に示す糸張力をかけながら張り、左右が１５０°、中央が１２０°の角度で３列に配置したコーム間（コーム：２０針×３列；コームの間隔：３０ｍｍ；コームの往復運動距離：２７ｍｍ）を往復運動（コームの運動速さ：１５０回／ｍｉｎ）させ、糊付糸を摩擦する。２０回摩擦して、糊付糸の割れ具合を目視にて観察し、下記に示す評価基準（１〜５級）にしたがって評価する。この評価基準では、５級が最も優れ、１級が最も劣る。
糸張力：一本当たり０．２〜０．６ｇ／デシテックス
（ポリエステルフィラメント糸３３デシテックス２４フィラメントでは１８０ｇ／２０本（＝９ｇ／本）、５６デシテックス２４フィラメントでは２００ｇ／２０本（＝１０ｇ／本）で測定）
【００９３】
（７−２）湿式抱合力（湿潤状態における接着性および抱合性の評価）
上記乾式抱合力の測定において、往復運動によって摩擦される糊付糸の部分にイオン交換水を０．１ｇ／ｓの速度で添加する以外は、乾式抱合力の測定と同様に湿式抱合力を評価する。
【００９４】
＜乾式および湿式抱合力の評価基準＞
５級：糸割れなし
４級：糸割れ少しあり
３級：糸割れあり
２級：糸割れ多数あり
１級：全体的に糸割れあり
【００９５】
（８−１）乾式落糊性（乾燥状態における落糊性の評価）
１０００ｍの糊付糸１本を下記に示す糸張力をかけながら、左右が１５０°で、中央が１２０°の角度で屈曲したコームの間（コーム：２０針×３列；コームの間隔：１００ｍｍ）を５０ｍ／ｍｉｎの糊付糸送り速度で走らせ、糊付糸を摩擦する。脱落した落糊量、コームに付着した落糊を観察し、下記に示す評価基準（１〜５級）にしたがって評価する。この評価基準では、５級が最も優れ、１級が最も劣る。
糸張力：一本当たり０．２〜０．６ｇ／デシテックス
（ポリエステルフィラメント糸３３デシテックス２４フィラメントでは６ｇ、５６デシテックス２４フィラメントでは１０ｇで測定）
【００９６】
（８−２）湿式落糊性（湿潤状態における落糊性の評価）
上記乾式落糊性の測定において、摩擦される糊付糸の部分にイオン交換水を０．１ｇ／ｓの速度で添加する以外は、乾式落糊性の測定と同様に湿式落糊性を評価する。
【００９７】
＜乾式および湿式落糊性の評価基準＞
５級：糊の脱落、コームに落糊付着なし
４級：糊の脱落、コームに落糊付着少しあり
３級：糊の脱落、コームに落糊付着あり
２級：糊の脱落、コームに落糊付着少し多い
１級：糊の脱落、コームに落糊付着多い
【００９８】
（９）筬付着落糊性（実用製織性試験における落糊性の評価）
ウォータージェットルーム（津田駒工業（株）製ウォータージェットルーム）を用いた製織時の筬付着落糊性（筬に付着する脱落糊の程度）を目視で観察し、下記に示す評価基準（１〜５級）にしたがって評価する。この評価基準では、５級が最も優れ、１級が最も劣る。
【００９９】
＜筬付着落糊性の評価基準＞
５級：筬に落糊付着なし
４級：筬に落糊付着少しあり
３級：筬に落糊付着あり
２級：筬に落糊付着少し多い
１級：筬に落糊付着多い
【０１００】
（１０）精練性
繊維用糊剤にイオン交換水を添加して、固形分の重量濃度を１０％に調整した液に、ポリステルタフタ（１０ｃｍ×１０ｃｍ四角）を浸漬し、ローラーで絞って乾燥する。乾燥して得られたタフタについて、下記に示す２種類の精練条件でそれぞれ３０秒間精練を行い、水洗する。その後、ローダミン染色（和光純薬工業（株））液に１５分間浸漬し、再度水洗し、乾燥する。乾燥して得られた染色されたタフタを目視にて観察し、下記に示す評価基準（１〜５級）にしたがって色調を評価する。この評価基準では、５級が最も優れ、１級が最も劣る。
【０１０１】
（精練条件１）
精練液：炭酸ソーダ（和光純薬工業（株））０．５ｇ／Ｌ、ＰＯＥ１０モル付加ノニルフェノールエーテル（和光純薬工業（株））０．５ｇ／Ｌ
精練温度：８５℃
浴比：１００倍
（精練条件２）
精練液：苛性ソーダ（和光純薬工業（株））２ｇ／Ｌ、ＰＯＥ１０モル付加ノニルフェノールエーテル（和光純薬工業（株））１ｇ／Ｌ
精練温度：９０℃
浴比：１００倍
＜精練性の評価基準＞
５級：呈色なし
４級：微妙に赤い  
３級：少し赤い
２級：やや赤い
１級：赤い
【０１０２】
〔糊成分Ａ１の製造例〕
（乳化重合による共重合工程）
重合性成分（表１に種類および量を示す）、ｎ−ドデシルメルカプタン２ｇを攪拌混合し、混合物を得て、滴下ロートに移した。滴下ロート、温度計、撹拌機、コンデンサーおよび窒素ガス吹き込み口を備えた４つ口フラスコにイオン交換水１５００ｇ、乳化剤としてドデシルベンゼンスルホン酸ナトリウム２０ｇを仕込み、窒素ガスを吹き込みながら、７０℃に昇温した。次に、撹拌しながら、さらに水溶性重合開始剤である過硫酸アンモニウム５ｇを４つ口フラスコに加えて、７５℃にて２時間かけて混合物を滴下ロートから４つ口フラスコに滴下した。滴下終了後、１時間共重合し、さらに、過硫酸アンモニウム０．５ｇを加え、後重合熟成を３時間行い、共重合体を含む反応混合物を得た。
（中和工程）
共重合後、濃度１６％のアンモニア水７４ｇを反応混合物に徐々に加えて共重合体を中和（ｐＨ７〜１０）し、室温に冷却し、共重合体の中和物からなる糊成分Ａ１を含む糊成分液Ａ１を得た。
糊成分液Ａ１に含まれる固形分の重量濃度２５％に調整した水溶液の粘度（糊成分液１−１の粘度）は２２５ｍＰａ・ｓであった。また、糊成分液Ａ１に含まれる固形分の重量濃度を１％に調整した水溶液のｐＨ（糊成分液Ａ１のｐＨ）は、８．５であった。ｐＨ測定のための希釈には、粘度測定時と同様にイオン交換水を用いた。また、糊成分液Ａ１を自然乾燥した後、濃度が０．５ｍｇ／ｍｌになるようＴＨＦ（テトラヒドロフラン）(和光純薬工業(株)、液体高速クロマトグラフィ用）に溶解し、糊成分Ａ１の重量平均分子量を測定した。
【０１０３】
〔糊成分Ａ２〜Ａ７、Ｂ１の製造例〕
（乳化重合による共重合工程）
表１に示した種類および量の重合性成分と連鎖移動剤を滴下ロートに入れ、イオン交換水、溶剤、乳化剤を上記糊成分Ａ１の製造例で用いた４つ口フラスコに加えた。次いで、開始剤を４つ口フラスコにさらに加え、撹拌混合し、窒素ガスを吹き込みながら、７０℃に昇温した。次に、撹拌しながら、さらに水溶性重合開始剤である過硫酸アンモニウム５ｇを４つ口フラスコに加えて、７５℃にて２時間かけて混合物を滴下ロートから４つ口フラスコに滴下した。滴下終了後、１時間共重合し、さらに、過硫酸アンモニウム０．５ｇを加え、後重合熟成を３時間行い、共重合体を含む反応混合物を得た。なお、表１のＰＯＥアルキルエーテル硫酸ナトリウムは、花王製レベノールＷＸである。
（中和工程）
共重合後、濃度１６％のアンモニア水表１に示した量を反応混合物に徐々に加え中和し、室温に冷却し、糊成分Ａ２〜Ａ７を含む糊成分液Ａ２〜Ａ７、Ｂ１を得た。糊成分液Ａ２〜Ａ７、Ｂ１に含まれる固形分の重量濃度は２５％であった。
糊成分Ａ１の製造例と同様にして測定した糊成分液Ａ２〜Ａ７、Ｂ１の粘度、ｐＨおよび糊成分Ａ２〜Ａ７、Ｂ１の重量平均分子量をそれぞれ表１に示す。
【０１０４】
〔糊成分Ｂ２〜Ｂ４の製造例〕
（溶液重合による共重合工程）
表１に示した種類および量の重合性成分と、溶剤とイオン交換水と（溶剤を主体とする媒体）を上記糊成分Ａ１の製造例で用いた４つ口フラスコに加えた。次いで、表１に示した油溶性重合開始剤であるベンゾイルパーオキサイドを４つ口フラスコにさらに加え、撹拌混合し、８２℃にて５時間共重合を行い、共重合体を含む反応混合物を得た。
（中和工程）
共重合後、濃度１６％のアンモニア水表１に示した量を反応混合物に徐々に加え中和し、室温に冷却し、イオン交換水を加えて、糊成分Ｂ２〜Ｂ４を含む糊成分液Ｂ２〜Ｂ４を得た。糊成分液Ｂ２〜Ｂ４に含まれる固形分の重量濃度はそれぞれ２５％であった。
実施例１−１と同様にして測定した糊成分液Ｂ２〜Ｂ４の粘度、ｐＨおよび糊成分Ｂ２〜Ｂ４の重量平均分子量をそれぞれ表１に示す。
【０１０５】
【表１】
0005689002.tif 000002
【０１０６】
繊維に付着させて用いる場合の物性を総合的に判断するために、以下の実施例および比較例では、ワックスをその水系分散体として配合した繊維用糊剤について諸物性を調べた。
〔実施例１−１〕
上記製造例で得た糊成分Ａ１を含む糊成分液Ａ１と、パラフィンワックスおよびエステルワックスを非イオン界面活性剤で乳化したワックスの水系分散体（サイジングワックスＫ−２、松本油脂製薬（株））とを混合し、それぞれの重量比率が、糊成分Ａ１／ワックス／界面活性剤＝９６／３．５／０．５となる繊維用糊剤ａを調製した。
繊維用糊剤ａに含まれる固形分の重量濃度を１％に調整した水溶液のｐＨ（繊維用糊剤１のｐＨ）を測定し、その結果を表２に示す。
繊維用糊剤ａを調製してから１２時間以内に、ポリエステルフィラメント糸（３３デシテックス２４フィラメント）、ポリエステルフィラメント糸（５６デシテックス２４フィラメント）の糸状に対して、下記に示すサイジング条件でサイジングマシーンを用いて繊維用糊剤ａを付着させて糊付糸ａを得た。なお、糊付糸ａにおける繊維用糊剤ａの付着量は５％であった。
【０１０７】
＜サイジング条件＞
ビームトゥービーム方式
糊付け速度：８０ｍ／ｍｉｎ
ノンタッチホットエアー乾燥温度：１３０℃
タッチシリンダー乾燥温度：１００℃
タッチシリンダー数：３本
得られた糊付糸ａについて、乾式および湿式における抱合力および落糊性を評価した。繊維用糊剤ａの精練性はポリステルタフタを用いて評価した。その結果を表２に示した。
【０１０８】
〔実施例１−２〜１−８および比較例１−１〜１−３〕
実施例１−１において、使用する糊成分の種類や、糊成分とワックスと界面活性剤との重量比率等をそれぞれ表２に示すものに変更する以外は実施例１−１と同様にして、繊維用糊剤ｂ〜ｋをそれぞれ調製し、実施例１−１と同様にして、そのｐＨを測定した。次いで、実施例１−１と同様にして、繊維用糊剤を調製してから１２時間以内にサイジングをそれぞれ行い、糊付糸ｂ〜ｋをそれぞれ得た。なお、それぞれの糊付糸ｂ〜ｋにおける繊維用糊剤ｂ〜ｋの付着量は５％であった。得られた糊付糸ｂ〜ｋについて、実施例１−１と同様にして、乾式および湿式における抱合力、落糊性および精練性をそれぞれ評価した。その結果を表２に示した。
【０１０９】
【表２】
0005689002.tif 000003
【０１１０】
表２から、乾式抱合力および湿式抱合力については、本発明の製造方法で得られた実施例の繊維用糊剤ａ〜ｈにおいて満足できる。一方、糊成分Ｂ１、Ｂ２から作成された比較例の繊維用糊剤ｉ、ｊでは劣っている。すなわち、スチレン系単量体を含まない重合性成分を共重合させた場合は、乳化重合や溶液重合であっても、乾式抱合力および湿式抱合力は劣る。
また、乾式落糊性および湿式落糊性については、本発明の製造方法で得られた実施例の繊維用糊剤ａ〜ｈにおいて満足できる。特に湿式落糊性については、実施例の繊維用糊剤ａ〜ｈでは、糊の脱落、コームに落糊が付着しないので優れている。したがって、実施例の繊維用糊剤ａ〜ｈを用いてウォータージェットルーム製織を行った場合、落糊のない優れた結果も得られる。一方、糊成分Ｂ１、Ｂ２から作成された比較例の繊維用糊剤ｉ、ｊでは劣っている。すなわち、スチレン系単量体を含まない重合性成分を共重合させた場合は、乳化重合や溶液重合であっても、乾式落糊性および湿式落糊性は劣る。
また、精練性は、本発明の製造方法で得られた実施例の繊維用糊剤ａ〜ｈでは優れる。一方、糊成分Ｂ３（外観やや白濁）から作成された比較例の繊維用糊剤ｋでは劣っている。また、糊成分Ｂ４（外観白濁）は水溶性が低く、繊維用糊剤として評価できない。仮に評価した場合、精練性が劣るのは明白である。このように、スチレン系単量体を含む本願と同様な重合性成分を溶液重合で共重合させた場合は、精練性が極めて劣る。